СПОСОБ ПОЛУЧЕНИЯ МНОГОСЛОЙНОГО СТЕКЛА, В СТРУКТУРУ КОТОРОГО ВХОДИТ ЛИСТ ПЛАСТМАССЫ, И МНОГОСЛОЙНОЕ СТЕКЛО

1. Способ получения многослойного стекла, включающий стадию ламинирования листа пластмассы, на котором имеется первая межслойная пленка, приклеенная к одной его стороне, и листа неорганического стекла, на котором имеется вторая межслойная пленка, приклеенная к одной его стороне, с помощью находящихся между ними первой и второй межслойных пленок.
2. Способ получения многослойного стекла по п.1, в котором каждая из первой и второй межслойных пленок имеет среднюю шероховатость поверхности по десяти точкам не более чем 10 мкм.
3. Способ получения многослойного стекла по п.1, в котором стадию ламинирования проводят при температуре, не превышающей 80°C.
4. Способ получения многослойного стекла по п.1, в котором лист неорганического стекла, на котором имеется вторая межслойная пленка, приклеенная к одной его стороне, получают путем приклеивания листа неорганического стекла, на одну сторону которого нанесен силановый аппрет, ко второй межслойной пленке с помощью находящегося между ними силанового аппрета.
5. Способ получения многослойного стекла по п.1, в котором каждая и первая, и вторая межслойные пленки являются пленкой из термопластичного эластомера.
6. Способ получения многослойного стекла по п.5, в котором пленкой из термопластичного эластомера является пленка из сополимера этилена и винилацетата.
7. Способ получения многослойного стекла по п.6, в котором содержание винилацетата в сополимере этилена и винилацетата, из которого состоит пленка из сополимера этилена и винилацетата, составляет от 20 до 40% по массе, измеренное в соответствии с японским промышленным стандартом JIS K6730 "Testing method for ethylene-vinyl acetate resin".
8. Способ получения многослойного стекла по п.6, в котором силановый аппрет содержится в количестве от 0,01 до 4 частей по массе на 100 частей по массе пленки из сополимера этилена и винилацетата.
9. Способ получения многослойного стекла по п.6 или 8, в котором реагент, придающий клейкость, содержится в количестве от 1 до 40 частей по массе на 100 частей по массе пленки из сополимера этилена и винилацетата.
10. Способ получения многослойного стекла по п.6 или 8, в котором зародышеобразователь содержится в количестве от 0,01 до 4 частей по массе на 100 частей по массе пленки из сополимера этилена и винилацетата.
11. Способ получения многослойного стекла по п.5, в котором пленкой из термопластичного эластомера является пленка из сополимера этилена и акрилата.
12. Способ получения многослойного стекла по п.5, в котором пленкой из термопластичного эластомера является пленка из пластифицированной поливинилацетатной смолы.
-5
-5
13. Способ получения многослойного стекла по п.1, в котором лист пластмассы имеет коэффициент линейного теплового расширения не менее 5×10 см/(см·°C), но не более 10×10 см/(см·°C).
-6
-6
14. Способ получения многослойного стекла по п.1, в котором коэффициент линейного теплового расширения листа неорганического стекла составляет не менее 0,01×10 см/(см·°C), но не более 100×10 см/(см·°C).
15. Способ получения многослойного стекла, который включает стадию термокомпрессионного соединения листа пластмассы и листа неорганического стекла с помощью находящейся между ними межслойной пленки при температуре, превышающей 80°C, но меньшей 150°C, и стадию охлаждения нагретого в результате термокомпрессионного соединения листа пластмассы и листа неорганического стекла до 60°C при средней скорости охлаждения не менее 30°C/мин, но не более 500°C/мин.
16. Способ получения многослойного стекла по п.15, в котором межслойной пленкой является пленка из термопластичного эластомера.
17. Способ получения многослойного стекла по п.16, в котором пленкой из термопластичного эластомера является пленка из термопластичного эластомера, имеющая среднюю толщину, превышающую 2,0 мм, но меньшую 5,0 мм.
18. Способ получения многослойного стекла по п.16, в котором пленкой из термопластичного эластомера является пленка из сополимера этилена и винилацетата.
19. Способ получения многослойного стекла по п.18, в котором стадия охлаждения при средней скорости охлаждения не менее 30°C/мин, но не более 500°C/мин включает стадию охлаждения листа пластмассы и листа неорганического стекла, нагретых в результате термокомпрессионного соединения, в интервале от температуры на 10°C выше, чем экстраполированная температура конца кристаллизации, измеренная в соответствии с японским промышленным стандартом JIS K7121 (1987), смолы межслойной пленки, до температуры на 10°C ниже, чем экстраполированная температура начала кристаллизации, измеренная в соответствии с японским промышленным стандартом JIS K7121 (1987) при средней скорости охлаждения не менее 50°C/мин, но не более 500°C/мин.
20. Способ получения многослойного стекла по п.16, в котором пленкой из термопластичного эластомера является пленка из сополимера этилена и акрилата.
21. Многослойное стекло, которое получают способом по п.1 или 15.
22. Многослойное стекло, включающее лист пластмассы и лист неорганического стекла, которые ламинированы с помощью находящейся между ними межслойной пленки путем термокомпрессионного соединения, в котором указанная межслойная пленка имеет среднюю толщину, превышающую 2,0 мм, но меньшую 5,0 мм, и температура, при которой проводят термокомпрессионное соединение, составляет выше, 80°C, но ниже 150°C.
23. Многослойное стекло по п.22, в котором межслойной пленкой является пленка из термопластичного эластомера.
24. Многослойное стекло по п.23, в котором пленкой из термопластичного эластомера является пленка из сополимера этилена и винилацетата.
25. Многослойное стекло по п.23, в котором пленкой из термопластичного эластомера является пленка из сополимера этилена и акрилата.